본 발명은 탈황 슬래그의 처리 방법에 관한 것으로, 선철 탈황 유래의 탈황 슬래그는 1,400℃ 이상의 온도에서 탈황 슬래그를 용융시키는 적절한 장치(unit)로 이송되고, 상기 장치는 완전한 혼합을 보장하며, 약 산화성 조건 하에 로스팅(roasting) 가스로부터 수집되고 추가적인 이용을 위해 공급되는 생성된 SO2를 갖는 장치에서 처리된다.
주어진 문장을 읽고 간략하게 요약해주세요.

문장: 
[ 발명의 명칭 ]
탈황 슬래그의 처리 방법Method for Treating Desulfurization slag
[ 기술분야 ]
본 발명은 청구항 제1항의 서문에 따른 탈황 슬래그의 처리 방법에 관한 것이다. 
[ 배경기술 ]
용광로에서 얻어진 다양한 선철은 보통 0.03% 내지 0.2%의 황을 포함하고 있다. 이 황 성분은 바람직하지 않으며 선철로부터 생산될 강철의 사용 목적에 따라, 추가적인 공정 전에 상이한 탈황 방법을 통해 급격히 감소된다. 이 선철 탈황은 디슬래깅 과정 동안 선철과의 혼합 때문에 상당한 양의 철을 포함하는, 많은 양의 황-함유 슬래그가 축적되는 원인이 된다. 10,000 톤의 선철의 일일 생산량을 갖는 큰 용광로의 선철 탈황에서 유래되는 철-함유 탈황 슬래그의 축적은 대략적으로 하루에 300톤의 양이다. 이와 관련하여 슬래그로부터 철의 회수는 노동-집약적이며 상대적으로 비용이 많이 든다. 막대한 양의 황-함유 슬래그를 쉽게 버릴 수 없기 때문에, 예를 들어, DE 제38 37 249 A1호로부터 습식 화학적 처리 방법이 알려져 있다. 이와 관련하여, 그러한 방법이 매우 비싸다는 단점이 있다.EP 제0 627 012 B1호는 기울일 수 있는 저-고로(low-shaft furnace) 또는  상응하는 개조된 전기로 또는 래들로에서, 탈황 용탕(iron melt) 공정을 개시하고 있고, 사용된 원재료에 따른 탈황 슬래그 및 불순물은 슬래그에 침지된 전극을 이용한 슬래그의 저항 가열을 통해 1400℃ 및 1800℃ 사이의 온도에 놓이며, 황-함유 용탕은 이 용융 슬래그와 함께 탈황되고, 회분식으로 또는 연속적으로 탈황 슬래그 아래로 부어지고, 여기서 슬래그에 대한 용선(molten iron)의 비율은 10:1의 값을 초과하지 않으며, 탈황 슬래그는 연속적으로 및/또는 회분식으로 재생산된다. 이 경우에, 탈황 슬래그로부터 황의 제거는 공기, 산소, 물 또는 증기, 산화철, 철, 또는 망간 광석에 의해 이루어져야 한다.    AT 제406 689 B호는 탈황 슬래그를 재생하는 방법을 개시하고 있고, 여기서 용융 선철 및 용융 탈황 슬래그는 처리 용기에서 접촉되며, 용융 선철은 탈황되어 대부분의 탈황된 용융 선철은 처리 용기로부터 제거되고; 처리 용기 내 모든 탈황 슬래그는 용융 상태로 남아 있어, 용융 탈황 슬래그가 가스 산화제 처리를 통해 재생산되며, 그 결과물인 SO2가 탈황 슬래그로부터 제거되고, 벨(bell)에 의해, SO2-포함 배기 가스가 환경의 손상을 피하면서 값싸게 제거될 수 있다. 탈황 슬래그의 제조에서, 굵은(coarse) 슬래그, 10mm 내지 250mm 크기의 소위 브리틀(brittle) 철, 및 0mm 내지 10mm 크기의 미세 철과 같은 3개의 부분이 생성된다. 굵은 철은 전기-철강 플랜트에 판매되고, 브리틀 철은 용광로에 반환되며, 미세 철의 일부는 철광석 소결 플랜트로 이송된다.   그러나, 철강 플랜트에서의 이 통상적 절차는 막대한 양의 황을 공정으로 재이송시키고. 이것은 실제 발생되어서는 안된다. 특히, 슬래그의 재사용은 꽤 상당한 양의 황이 선철 생산에 재이송되도록 한다. 이와 관련하여 단점은 공정의 전체 사이클에서, 황을 선택적으로 토출하기 위한 싱크(sink)가 없다는 것이다.예를 들어, 2012년 3월에 공개된 철강 생산을 위한 IRC 참조 보고서 최적 이용가능한 기술(Best Available Techniques, BAT) 참조 문헌에서 설명된 것처럼, 유럽 전역에 걸처, 탈황 슬래그의 일부 수량이 소결 플랜트에 이용되거나 예를 들어, 토지-충전 목적 또는 소음 보호 장벽용으로 사용되나 여전히 높은 비율로 버려지고 있다. 
[ 발명의 개요 ]

[ 해결하려는 과제 ]
본 발명의 목적은 덤핑 문제를 피하고, 전체적으로 경제적이며 선철 생산에서 황의 임의의 순환을 일으키지 않는 방식으로 탈황을 수행하는, 탈황 슬래그의 처리 방법을 생성하는 것이다.
[ 과제의 해결 수단 ]
본 발명의 목적은 청구항 제1항의 특징을 갖는 방법에 의해 달성된다. 유리한 변경이 종속항에 개시되어 있다. 본 발명에 따르면 황이 가능한한 많이 슬래그로부터 제거될 수 있다면, 높은 철 함량을 가지기 때문에 선철 공정에서 슬래그의 재사용이 경제적으로 및 공정 엔지니어링 관점으로서만 의미가 있는 것으로 밝혀졌다. 이를 위하여, 슬래그와 황의 강력한 결합은 주로 칼슘 설파이드로서 분해되어야 한다. 본 발명에 따르면, 이것은 오직 상대적으로 협소한 공정 윈도우에서만 성공하는데, 오직 이 공정 윈도우 내에서 슬래그에 매우 강하게 결합된 황이 가스 형태로 거의 완전히 분해될 수 있기 때문이다. 공지된 로스팅 공정은 본 발명에 따른 방법에서 요구되는 높은 공정 온도로 인해 이 경우에 적합하지 않다.이와 관련하여, 한편으로 슬래그는 상당한 함량의 철을 활용하기 위해 용광로 공정에서 의미있게 재사용될 수 있고, 다른 한편으로는 황이 슬래그로부터 확실하게 배출되어 생성된 로스팅 가스가 황산을 생산하는데 사용될 수 있다는 장점이 있으며, 이것은 또한 매우 기술적으로 중요하고 이에 상응하는 수요가 있다.    
[ 도면의 간단한 설명 ]
본 발명은 도면과 함께 실시예에 의해 설명될 수 있다. 도면에서:도 1은 공정 순서를 나타내고;도 2는 CO 및 SO2 방출간의 관계를 나타내며;도 3은 슬래그의 용융점에서 생석회 혼합 효과를 나타낸다. 
[ 발명을 실시하기 위한 구체적인 내용 ]
본 발명에 따르면, 탈황 슬래그는 1,400℃ 초과의 온도로 가열된다. 더 낮은 탈황 온도에서, 재료의 취급은 응집으로 인해 상당히 더 어려워진다. 본 발명에 따르면, 공정은 충분한 난류(turbulence) 및 완전한 혼합을 허용하는 장치, 특히 소위 회전 변환기(TBRC 상부 취입(top blown) 회전 변환기) 또는 짧은 회전로에서 수행된다. 이 경우에 약 산화성 분위기가 이용되며, 황은 SO2 로스팅 가스의 형태로 방출된다. 로스팅 공정의 산소 요구량과 관계없이 회전 변환기의 버너를 작동할 수 있도록 하기 위해, 반응 산소는 별도의 랜스(lance)에 의해 공급될 수 있다. 슬래그는 더 이상의 SO2 로스팅 가스가 방출되지 않을 때까지 처리되고; 회전 변환기는 좋은 균질화를 보증한다. 슬래그의 용융 동안 버너의 λ 값은  1.3-1.6, 바람직하게는 1.4-1.5로 설정된다. 과량의 산소는 슬래그의 선철 분획에 포함된 탄소를 CO 및 CO2로 빠르게 변환하기 위해 필요하다. 그렇지 않으면, 탄소의 존재로 인해 저-융점(철/탄소 도표에 따라 약 1,200℃의 융점)인 선철은 철의 레굴루스(regulus)로서 빠르게 침전되고, 별도의 상을 구성한다. 실제 로스팅(슬래그 내에 결합된 황이 SO2의 형태로 방출됨)을 위해, 버너의 λ 값은 충분한 양의 과량의 산소를 확보하기 위해 2.0003c#로 설정되는 것이 바람직하다. 공정의 최적 λ 값은  배기 가스 성분 CO와 SO2 및 배기 가스 내 그들의 비율에 기초하여 설정될 수 있다. 또한, 전환점은 CO 농도의 감소 및 SO2 농도의 증가에 의해 결정될 수 있고, 상응하여 λ 값은 또한 전환될 수 있다. 표준 배기 가스 측정은 유리하게는 공정을 조정하는데 사용될 수 있고, 배기 가스 분석은 조정을 최적화하는데 사용될 수 있다.이와 관련하여, 본 발명에 따라 사용된 장치는 최적의, 간단한 충전을 허용하고, 필요할 때, 용융된 슬래그의 완전한 혼합은 더욱 강력한 회전 운동을 통해 난류를 시킴으로써 개선될 수 있다. 바람직한 구현예에서, 슬래그는 가스의 방출을 가속하기 위하여 냉각 상태가 아닌 가장 높은 가능한 잔열을 갖는 장치에 공급된다. 또한, TBRC를 사용할 때, 상대적으로 적은 전기(charge)를 처리하는 것이 가능하고; 과량의 공기 및 열의 공급 모두 산소/천연 가스 버너에 의해 최적으로 조정될 수 있다.슬래그를 용융 상태로 유지하고 융융 태핑(tapping)을 보증하기 위해, 최대 20% 생석회가 장치 또는 더욱 구체적으로 말하면, 장치 내 슬래그에 추가될 수 있다. 필요한 혼합을 도 3으로부터 확인할 수 있고; 이는 슬래그의 조성에 의존한다. CO-포함 배기 가스는 재연소를 겪으며; 그 후, 높은 수준의 SO2를 포함하는 배기 가스는 공지된 방식으로 황산 생산을 위해 이송된다. 본 발명에 따른 예시적인 구현예에서, 탈황 슬래그는 상응하는 이송 장치 (1)을 통해 탈황 슬래그를 고온 상태로 저장하는 슬래그 피트 (2) 내로 이송된다. 상응하는 크레인 시스템(도시하지 않음)에 의해, 슬래그는 또한 고온 그레이팅(hot grating)을 통한 에이프런 수송기(apron conveyor)에 의해 언제나 사전정렬된다. 고온 그레이팅 (4)으로부터, 슬래그는 계량 호퍼(weighing hopper) (5)로 이송되고, 계량 호퍼 (5)로부터 회전 변환기 (6) 내로 이송된다. 생석회를 포함하는, 또 다른 계량 호퍼 (7)에 의해, 회전 변환기에 상응하는 생석회를 충전할 수 있다. 회전 변환기에서, 슬래그는 SO2 로스팅 가스의 방출이 완료되는 시간에 따라, 0.5 내지 2시간 동안, 1,400℃ 초과, 특히 1,450℃에서 생석회로 처리된다. 슬래그의 용융에서 버너의 λ 값은 바람직하게는 1.4-1.5로 설정된다. 과량의 산소는 슬래그의 선철 분획에 포함된 탄소를 CO 및 CO2로 빠르게 변환하기 위해 필요하다. 그렇지 않으면, 탄소의 존재로 인해 저-융점(철/탄소 도표에 따라 약 1,200℃의 융점)인 선철은 철의 레굴루스(regulus)로서 빠르게 침전되고, 별도의 상을 구성한다. 실제 로스팅(슬래그 내에 결합된 황이 SO2의 형태로 방출됨)을 위해, 버너의 λ 값은 충분한 양의 과량의 산소를 확보하기 위해 2.0003c#로 설정되는 것이 바람직하다. 그 후, 태핑이 발생하고, 태핑된 슬래그는 슬래그 포트 (8)에 의해 슬래그 피트 (9)로 이송되고, 슬래그 피트 (9)로부터 슬래그는 10mm 초과 크기인 부분(브리틀(brittle) 철) 및 10mm 미만 크기인 부분(미세 철)으로 구분하는 슬래그 제조 영역 (10)으로 이송된다. 이 경우에, 브리틀 철은 용광로에서 추가 처리를 위해 사용되는 반면, 미세 철은 소성 플랜트로 이송된다. 로스팅 가스는 회전 변환기로부터 재연소 장치 (11)로 이송되며, 이러한 재연소 장치에서 재연소된 후, 바람직하게는 대략적으로 400℃ 내지 500℃로 냉각되고, 먼지를 제거한 다음 황산 플랜트 (12)로 이송된다.본 발명에 따른 방법에서, 탈황 슬래그는 탈황되고, 이 황은 황산의 형태로 이용되는 이용처(utilization)로 이송되는 장점이 있다.  즉, 선철 생산으로부터 황을 제거하는 것이 가능하다. 본 발명에 따라 처리된 슬래그는 슬래그의 중량에 대해 0.1 중량% 미만, 거의 대부분은 0.01 중량% 미만의 황 함량을 보증하고, 따라서, 선철 생산으로 재이송될 때, 무시할만한 황 부하를 공급한다.또한, 이 방법은 탈황외에도, 철이 내부적으로 충분히 이용되고, 선철 생산에 직접적으로 공급될 수 있기 때문에, 집적된 제철소에 가장 유리하다. 또한, 매우 비싼 덤핑 및 잠정 저장을 피하는 것이 가능하며, 이의 일 양태는 선철 생산으로의 황 유입이 뚜렷이 감소하는 것이다. 내부 순환에서 황 싱크(sink)가 황산의 생성을 통해 달성된다. 이 경우에 황산은 유용한 부산물이다.